(57)【特許請求の範囲】
【請求項１】
インモールド射出成形法で立体成形品を成形する際に射出成形用金型内へ挿入し、基材と、該基材の一方の面へ離型層、ハードコート層、パール印刷層、ホログラム層、反射層及び接着層が設けてなるインモールド用転写箔の製造方法において、
前記基材を準備する基材準備工程と、
前記基材の一方の面へ、メラミン系樹脂からなる離型層を形成する離型層形成工程と、
前記離型層の面へ、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを主成分とする電離放射線硬化性樹脂、及びポリエチレンワックスを含む前記ハードコート層を形成するハードコート層形成工程と、
前記ハードコートの面へ、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを主成分とする電離放射線硬化性樹脂、及びパール顔料を含み、かつパターン状の図柄からなる前記パール印刷層を形成するパール印刷層形成工程と、
前記パール印刷層の面へ、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを主成分とする電離放射線硬化性樹脂、反応性シリコーン、及びポリエチレンワックスを含む未硬化ホログラム層を形成する未硬化ホログラム層形成工程と、
前記未硬化ホログラム層の面へ、光回折効果を有するレリーフを全面に賦型した後に、紫外線を照射して電離放射線硬化性樹脂を硬化させる紫外線照射工程と、
前記レリーフ面へ、真空蒸着法でアルミニウム薄膜を設けた後に、水洗法で前記パール印刷層のパターン状の図柄と異なるパターン状の図柄からなる前記反射層を設ける反射層形成工程と、
前記反射層の面へ、前記接着層を設ける接着層形成工程と、からなり、
（イ）前記パール印刷層の図柄部分と前記反射層の図柄のない部分との構成からパール印刷図柄が、（ロ）前記ホログラム層と前記反射層の図柄部分との構成からホログラム図柄が、（ハ）前記パール印刷層の図柄部分と前記ホログラム層と前記反射層の図柄部分との構成からパール調ホログラム図柄が同時に観察することができることを特徴とするインモールド用転写箔の製造方法。
【発明の詳細な説明】
【技術分野】
【０００１】
本発明は、インモールド用転写箔の製造方法に関し、さらに詳しくは、成形用金型内へ挿入し成形することで、成形品の立体面への追従性がよく、白化せずに、パール印刷図柄、ホログラム図柄及びパール調ホログラム図柄が同時に観察される転写層を転写することのできるインモールド用転写箔の製造方法に関するものである。
【０００２】
本明細書において、配合を示す「比」、「部」、「％」などは特に断わらない限り質量基準であり、「／」印は一体的に積層されていることを示す。また、「ＰＥＴ」は「ポリエチレンテレフタレート」の略語、同意語、機能的表現、通称、又は業界用語である。また、「ホログラム」は「ホログラムと、回折格子などの光回折性機能を有するものも含む。
【背景技術】
【０００３】
（主なる用途）本発明のインモールド用転写箔を用いた成形品の主なる用途としては、日用品や生活用品などの機器本体、食品や各種物品の容器類、電子機器や事務用品などの筐体類など立体成形品で、成形品の表面に、パール印刷図柄、ホログラム図柄及びパール調ホログラム図柄が同時に観察される特異な意匠性やセキュリティ性を向上させたもので、成形品の形状や内容物は任意である。しかしながら、意匠性やセキュリティ性を向上させるために、成形品の表面にパール印刷図柄、ホログラム図柄及びパール調ホログラム図柄が同時に観察される層を転写した用途であれば、特に限定されるものではない。
【０００４】
（背景技術）従来、上記の用途の媒体、例えば、ブランド品や高級品では経済的価値を持つため、不正に偽造されることが絶えず、種々の改竄防止策が提案され、セキュリティ性の向上が図られている。偽造が困難で、セキュリティ性に優れ、光回折効果を持つホログラムを媒体へ転写することが知られている。また、セキュリティ性に加え、意匠性も常に新しいものが求められており、ホログラムとパール印刷などの意匠性のよい印刷を併用することも行われている。しかしながら、単にホログラムとパール印刷の２図柄が観察されるのみでる。一方、射出成形などによる成形品の平面や曲面では、成形時に、ホログラムなどの転写箔を金型内へ挿入して、射出成形と同時にホログラムを転写することが行われている。しかしながら、該転写は平面又は１方向の曲面に制限される。立体部分は溶融した高温の射出成形樹脂の流れによって、ホログラムなどの転写箔が伸張しシワや破れが発生し、また伸張及び／又は収縮によって、割れ、伸縮ジワによって光輝性が変化し、特に反射層がアルミニウム薄膜のみの場合には、本来の金属光沢が伸縮によって白化し全く金属光沢が失われ、ホログラムも消失してしまう。従来は伸縮の影響を最小に押えようと、伸縮の少ない部分へホログラムを貼着又は転写したり、小さい面積のホログラムとしたりすることで、伸縮の影響を最小に押えなければならなかった。
従って、さらなる意匠性やセキュリティ性の向上のために、ホログラムを有する転写箔を用いてインモールド射出成形法で転写した立体の射出成形品であっても、熱で白化しない耐熱性と、立体面へよく追従して割れや白化などが少なく、単にホログラムとパール印刷の２図柄のみでなく、さらにこれらの組み合わせ図柄、即ちパール印刷図柄、ホログラム図柄及びパール調ホログラム図柄の３図柄が同時に観察できるインモールド用転写箔、及びそれを用いた成形品が求められている。
【０００５】
（先行技術）従来、基材、印刷層、光回折構造層（本発明のホログラム層に相当する）及び熱接着性樹脂層とを含む積層シートで作製したラベルを、インモールドラベリング方式の射出成形により一体化成形するカップ状容器が知られている（例えば、特許文献１参照。）。しかしながら、ホログラム層が成形される周壁は平面であり立体面ではない。
また、加飾転写層（本発明のホログラム層を含む）を伸縮性材料に転写した後に、少なくとも表面の一部に凹凸又は曲面を有する成形品本体の表面の一部分に加熱加圧により転写した表面装飾成形品が知られている（例えば、特許文献２参照。）。しかしながら、加飾転写層を直接成形品へ転写はできないという欠点がある。
さらに、ベースフィルム、保護層、金属薄膜（本発明のホログラム層と反射層に相当する）、接着層とからなる転写フィルムを作製し、この転写フィルムを挟んで一対の金型を型締めし、該金型内に溶融樹脂を射出して金属薄膜をつけ爪本体の表面に転写するつけ爪の製法が知られている（例えば、特許文献３参照。）。しかしながら、つけ爪は１方向の大きな曲面で、転写フィルム自身は平面を巻き付けた状況であり、三次元の立体とは言い難い、また、転写フィルムを構成する保護層、金属薄膜、及び接着層の材料についても、極く一般的なものであり、立体物への転写で最大の問題点であある材料の伸縮性については記載も示唆もされていない。
さらにまた、本出願人も立体成形品を成形する際に微細な凹凸を予め形成しておいてから、該微細な凹凸面へ反射層を設けてホログラムとするものを開示している（例えば、特許文献４〜５参照。）。しかしながら、微細な凹凸を予め形成せるために微細な凹凸を賦型する専用の賦型フィルムを作成せねばならず、またそれを用いたインモールド成形方法も煩雑であり、さらに形成した微細な凹凸へ反射層を設ける工程が必要で、高コストとなるという問題点がある。
以上の特許文献１〜５のいずれにも、ホログラム層の伸縮についての記載も示唆もない。さらに、    についての記載も示唆もない。
【０００６】
【特許文献１】特開２００５−７６４７号公報
【特許文献２】特開２００４−５８５９９号公報
【特許文献３】特開２００３−９９４１号公報
【特許文献４】特開２００４−１６３４８２号公報
【特許文献５】特開２００４−２８４１７８号公報
【発明の開示】
【発明が解決しようとする課題】
【０００７】
そこで、本発明はこのような問題点を解消するためになされたものである。その目的は、さらなる意匠性やセキュリティ性の向上のために、ホログラムを有する転写箔を用いてインモールド射出成形法で転写した立体の射出成形品であっても、熱で白化しない耐熱性と、立体面へよく追従して割れや白化などが少なく、単にホログラムとパール印刷の２図柄のみでなく、さらにこれらの組み合わせ図柄、即ちパール印刷図柄、ホログラム図柄及びパール調ホログラム図柄の３図柄が同時に観察できるインモールド用転写箔の製造方法を提供することである。
【課題を解決するための手段】
【０００８】
上記の課題を解決するために、本発明に係わるインモールド用転写箔の製造方法は、インモールド射出成形法で立体成形品を成形する際に射出成形用金型内へ挿入し、基材と、該基材の一方の面へ離型層、ハードコート層、パール印刷層、ホログラム層、反射層及び接着層が設けてなるインモールド用転写箔の製造方法において、前記基材を準備する基材準備工程と、前記基材の一方の面へ、メラミン系樹脂からなる離型層を形成する離型層形成工程と、前記離型層の面へ、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを主成分とする電離放射線硬化性樹脂、及びポリエチレンワックスを含む前記ハードコート層を形成するハードコート層形成工程と、前記ハードコートの面へ、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを主成分とする電離放射線硬化性樹脂、及びパール顔料を含み、かつパターン状の図柄からなる前記パール印刷層を形成するパール印刷層形成工程と、前記パール印刷層の面へ、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを主成分とする電離放射線硬化性樹脂、反応性シリコーン、及びポリエチレンワックスを含む未硬化ホログラム層を形成する未硬化ホログラム層形成工程と、前記未硬化ホログラム層の面へ、光回折効果を有するレリーフを全面に賦型した後に、紫外線を照射して電離放射線硬化性樹脂を硬化させる紫外線照射工程と、前記レリーフ面へ、真空蒸着法でアルミニウム薄膜を設けた後に、水洗法で前記パール印刷層のパターン状の図柄と異なるパターン状の図柄からなる前記反射層を設ける反射層形成工程と、前記反射層の面へ、前記接着層を設ける接着層形成工程と、からなり、（イ）前記パール印刷層の図柄部分と前記反射層の図柄のない部分との構成からパール印刷図柄が、（ロ）前記ホログラム層と前記反射層の図柄部分との構成からホログラム図柄が、（ハ）前記パール印刷層の図柄部分と前記ホログラム層と前記反射層の図柄部分との構成からパール調ホログラム図柄が同時に観察することができることを特徴とする。
【発明の効果】
【０００９】
本発明によれば、熱で白化しない耐熱性と、伸縮率が大きくても伸縮へ追従性がよく、立体面へ割れや白化などの少なく転写することができ、かつ、単にホログラムとパール印刷の２図柄のみでなく、さらにこれらの組み合わせ図柄、即ちパール印刷図柄、ホログラム図柄及びパール調ホログラム図柄の３図柄が同時に観察できる意匠性とセキュリティ性に優れるインモールド用転写箔の製造方法が提供される。
【発明を実施するための最良の形態】
【００１０】
以下、本発明の実施形態について、図面を参照しながら、詳細に説明する。
図１は、本発明の１実施例を示すインモールド用転写箔の断面図である。
図２は、本発明のインモールド用転写箔を用いて、転写した成形品の断面図である。
図３は、本発明の３図柄の同時観察を説明する平面図である。
【００１１】
（インモールド用転写箔）本発明のインモールド用転写箔１０は、図１に示すように、基材１１と、該基材１１の一方の面へ離型層１３、ハードコート層１４、プライマ層１６（必要に応じて）、パール印刷層２１、ホログラム層１５、反射層１７、及び接着層１９の層構成である。ここで、離型層１３がメラミン系樹脂であり、ハードコート層１４、パール印刷層２１、及びホログラム層１５の主成分が電離放射線硬化樹脂からなる。さらに、ホログラム層１５が（１）電離放射線硬化前の塗膜が指乾状態で、（２）電離放射線硬化後の２３℃における破断伸度が５％以上で、かつ、（３）基材１１、離型層１３、ホログラム層１５、透明反射層１７、高輝度インキ層１８及び接着層１９を設けたインモールド用転写箔１０状態で、１５０℃雰囲気中に１時間放置しても白化しない耐熱性を有する。
【００１２】
本発明によれば、次のような効果を奏することができる。（１）ホログラム層１５はハードコート性の電離放射線硬化樹脂、シリコーン及びフィラーを含むことで、（１）電離放射線硬化後の２３℃における破断伸度が５％以上で、（２）基材１１／離型層１３／ハードコート層１４／プライマ層１６（必要に応じて）／パール印刷層２１／ホログラム層１５／反射層１７／接着層１９のインモールド用転写箔状態で、１５０℃雰囲気中に１時間放置しても白化しない耐熱性を有する。このようにすることで、熱白化しない耐熱性と、立体面へ追従し割れにくい柔軟性が得られ、インモールド射出成形法でも、立体成形品の表面へ転写さることができる。（３）ホログラム層１５に賦型されている光回折効果を有するレリーフが全面状で、パール印刷層２１及び反射層１７がパターン状の図柄とすることで、次の（イ）（ロ）（ハ）の３図柄が観察される。（イ）前記パール印刷層２１の図柄部分と前記反射層１７の図柄のない部分との構成からパール印刷図柄が、（ロ）前記ホログラム層１５と前記反射層１７の図柄部分との構成からホログラム図柄が、（ハ）前記パール印刷層２１の図柄部分と前記ホログラム層１５と前記反射層１７の図柄部分との構成からパール調ホログラム図柄の３図柄が同時に観察することができ、意匠性及びセキュリティ性が向上する。
【００１３】
本発明のインモールド用転写箔１０は、インモールド射出成形法で、立体成形品へハードコート層１４／プライマ層１６（必要に応じて）／パール印刷層２１／ホログラム層１５／反射層１７／接着層１９を転写した成形品１００を図２に示す。なお、図２は作図の都合上、成形品は平面に描いているが、三次元の立体状である。成形品１００では、即ちパール印刷図柄、ホログラム図柄及びパール調ホログラム図柄の３図柄が同時に観察でき、しかも、立体面へ転写された成形品である。
【００１４】
（インモールド射出成形法）まず、インモールド射出成形法とは、（１）インモールド用転写箔１０を準備する工程と、（２）該インモールド用転写箔１０を射出成形用金型内へ挿入する工程と、（３）該射出成形用金型へ樹脂を射出成形し密着させることで、該射出樹脂１０１の表面へインモールド用転写箔１０のハードコート層１４／プライマ層１６（必要に応じて）／パール印刷層２１／ホログラム層１５／反射層１７／接着層１９を転写する工程と、（４）冷却後、金型を解放し、インモールド用転写箔１０の基材１１及び離型層１３を剥離して成形品を取り出す工程と、からなる射出成形法で、立体面へホログラムが転写された成形品１００を製造できる。
【００１５】
（基材）基材１１としては、耐熱性、機械的強度、製造に耐える機械的強度、耐溶剤性などがあれば、用途に応じて種々の材料が適用できる。例えば、ポリエチレンテレフタレート、ポリエチレンナフタレートなどのポリエステル系樹脂、ナイロン６などのポリアミド系樹脂、ポリエチレン、ポリプロピレン、ポリメチルペンテンなどのポリオレフィン系樹脂、ポリ塩化ビニルなどのビニル系樹脂、ポリメチルメタアクリレートなどのアクリル系樹脂、ポリカーボネート、セロファン、セルロースアセテートなどのセルロース系フィルム、などがある。好ましくは、耐熱性、機械的強度の点で、ポリエチレンテレフタレート、ポリエチレンナフタレートなどのポリエステル系樹脂のフィルムで、ポリエチレンテレフタレートが最適である。該基材の厚さは、通常、１２〜１００μｍ程度が適用できるが、１６〜５０μｍが転写性の点で好ましい。
【００１６】
該基材１１は、これら樹脂を主成分とする共重合樹脂、または、混合体（アロイを含む）、若しくは複数層からなる積層体であっても良い。また、該基材は、延伸フィルムでも、未延伸フィルムでも良いが、強度を向上させる目的で、一軸方向または二軸方向に延伸したフィルムが好ましい。該基材は、これら樹脂の少なくとも１層からなるフィルム、シート、ボード状として使用する。該基材は、塗布に先立って塗布面へ、コロナ放電処理、プラズマ処理、オゾン処理、フレーム処理、プライマー（アンカーコート、接着促進剤、易接着剤とも呼ばれる）塗布処理、予熱処理、除塵埃処理、アルカリ処理、などの易接着処理を行ってもよい。また、必要に応じて、充填剤、可塑剤、着色剤、帯電防止剤などの添加剤を加えても良い。
【００１７】
（離型層）離型層１３としては、離型性樹脂、離型剤を含んだ樹脂、電離放射線で架橋する硬化性樹脂などがあるが、本発明ではメラミン系樹脂を用いる。該メラミン系樹脂を用いることで、後述するハードコート層１４との組合わせで安定した剥離性を発揮する。
【００１８】
離型層１３の形成は、メラミン系樹脂を溶媒へ分散又は溶解して、ロールコート、グラビアコート、コンマコート、プレーコートなどの印刷又はコーティング方法で、少なくとも１部に塗布し乾燥して塗膜を形成する。また、要すれば、温度３０℃〜１２０℃で加熱乾燥、あるいはエージングしてもよい。離型層１３の厚さとしては、通常は０．０１μｍ〜５μｍ程度、好ましくは０．５μｍ〜３μｍ程度である。該厚さは薄ければ薄い程良いが、０．１μｍ以上であればより良い成膜が得られて剥離力が安定する。
【００１９】
（ハードコート層）ハードコート層１４としては、少なくとも電離放射線硬化樹脂を主成分とし、必要に応じてフィラーを含むようにする。該電離放射線硬化性樹脂としては、（イ）分子中にイソシアネート基を３個以上有するイソシアネート類、（ロ）分子中に水酸基を少なくとも１個と（メタ）アクリロイルオキシ基を少なくとも２個有する多官能（メタ）アクリレート類、又は（ハ）分子中に水酸基を少なくとも２個有する多価アルコール類の反応生成物であるウレタン（メタ）アクリレートオリゴマーで、電離放射線硬化性を有するウレタン変性アクリレート樹脂である。好ましいウレタン（メタ）アクリレートオリゴマーの詳細は、特開２００１−３２９０３１号公報で開示されている光硬化性樹脂が好ましい。具体的には、ＭＨＸ４０５ニス（ザ・インクテック（株）製、電離放射線硬化性樹脂商品名）、ユピマーＵＶ・Ｖ３０３１（三菱化学（株）製、電離放射線硬化性樹脂商品名）が例示できる。
【００２０】
（フィラー）フィラーとしてはマイクロシリカやポリエチレンワックスなどが例示でき、ポリエチレンワックスとしては、ポリエチレン系樹脂の粒子やビーズが挙げられるが、好ましくは球状ビーズである。その添加量は、電離放射線硬化樹脂１００質量部に対して、０．０１〜１０質量部程度、好ましくは０．１〜５質量部とする。転写後にはハードコート層１４が最表面層となり、含まれるフィラーは、機械的な摩擦、及び摩耗から媒体を保護し、後述する画像などの固有情報も保護する。
【００２１】
（１）ポリエチレンワックスを含ませることで、転写後にはハードコート層１４が最表面層となるが、極めて過酷な環境での使用、長期間にわたる使用、及び／又は多数回の繰り返し使用などでも、溶剤、機械的な摩擦、及び摩耗から被転写体に設けられた画像を保護し、傷付きにくく耐久性に優れる。（２）ハードコート層１４はメラミン系樹脂を用いた離型層１３と界面を接しているので、ハードコート層１４と離型層１３との間で剥離し、安定した剥離性となる。
【００２２】
（ハードコート層の形成）ハードコート層１４の形成は、上記の電離放射線硬化性樹脂にポリエチレンワックス、必要に応じて光重合開始剤、可塑剤、安定剤、界面活性剤等を加え、溶媒へ分散または溶解して、ロールコート、グラビアコート、コンマコート、ダイコートなどの公知のコーティング方法で塗布し乾燥して、紫外線などの電離放射線で反応（硬化）させればよい。
【００２３】
（ハードコート層の厚味）本発明では、極めて過酷な環境での使用、使用期限がなかったり、長期にわたる使用、及び／又は多数回の繰り返し使用などでも、溶剤や機械的な摩擦及び摩耗、特に引掻きから保護し、傷付きにくい耐久性を付与するために、ハードコート層１４の厚みは１〜２５μｍ程度、好ましくは３〜１５μｍである。
【００２４】
（パール印刷層）ハードコート層１４面へ、必要に応じてプライマ層１６を介して、パール印刷層２１を形成する。パール印刷層２１としては、少なくとも電離放射線硬化樹脂を主成分とし、パール顔料を含ませる。必要に応じて着色顔料も含ませてもよく、着色パール印刷層としてもよい。パール印刷層２１の主成分である電離放射線硬化樹脂は、前述のハードコート層１４に用いた電離放射線硬化樹脂が適用できる。電離放射線硬化性樹脂に、パール顔料を含ませ、必要に応じて着色顔料も含ませ、更に必要に応じて光重合開始剤、可塑剤、安定剤、界面活性剤等を加え、溶媒へ分散または溶解して、グラビア印刷、スクリーン印刷などの公知の印刷方法で印刷し乾燥して、紫外線などの電離放射線で反応（硬化）させればよい。該パール印刷層２１はパターン状の図柄とするが、パール印刷層２１の形成は印刷法であり、公知の印刷法でパターン状の図柄とすることができる。
【００２５】
（ホログラム層）パール印刷層２１面へ、必要に応じてプライマ層を介して、ホログラム層１５を形成する。ホログラム層１５としては、少なくとも電離放射線硬化樹脂を主成分とし、シリコーン及びフィラーを含ませる。ホログラム層１５の電離放射線硬化樹脂としては、前述のハードコート層１４に用いた電離放射線硬化樹脂が適用でき、必要に応じて、他のオリゴマーなどを含ませてもよい。このようにすることで、電離放射線硬化後でも熱で白化しない耐熱性と、伸縮へ追従性がよく、割れや白化などのホログラム効果の低下が少ない。
【００２６】
（ハードコート層、パール印刷層、ホログラム層）また、好ましくは、ハードコート層１４、パール印刷層２１、及びホログラム層１５の主成分の電離放射線硬化樹脂を同じものとする。これらの３層が一体化し、２３℃における破断伸度が５％以上で、インモールド用転写箔状態での１５０℃雰囲気中に１時間放置しても白化しない耐熱性が確実性が向上する。また、これらの３層を形成した後に紫外線などの電離放射線で反応（硬化）させてもよく、もちろん、１層づつ反応（硬化）させてもよい。
【００２７】
（（メタ）アクリレートオリゴマー）（メタ）アクリレートオリゴマーとしては、耐熱性のあるオリゴマーであればよく、例えば、日本合成化学社の商品名；紫光６６３０Ｂ、７５１０Ｂ、７６３０Ｂなどが例示できる。含有させる質量基準での割合としては、「電離放射線硬化性樹脂組成物Ｍ」１００部に対して１０〜３０部程度、好ましくは１５〜２５部である。この範囲未満では耐熱性が不足し、この範囲を超えては耐熱性はよいが、ヒビ割れしやすい。
【００２８】
（シリコーン）シリコーンとしてはシリコーンオイルや反応性シリコーンなどが例示できる。好ましくは反応性シリコーンで、電離放射線で硬化時に樹脂と反応し結合して一体化したり、１部は残留するものもある。該反応性シリコーンとしてはアクリル変性、メタクリル変性、又はエポキシ変性などで変性した反応性シリコーンで、該反応性シリコーンを含有させる質量基準での割合としては電離放射線硬化性樹脂１００部に対して、０．１〜１０部程度、好ましくは０．３〜５部である。この範囲未満ではレリーフの賦型時にプレススタンパとの剥離が不十分であり、プレススタンパの汚染を防止することが困難で賦型性が悪い。また、この範囲を超えてはホログラム層面への透明反射層の密着性が低く、ホログラム層と透明反射層との間で剥離し商品価値を失ってしまう。
【００２９】
（フィラー）フィラーとしてはマイクロシリカやポリエチレンワックスが例示できる。ポリエチレンワックスとしては、ポリエチレン系樹脂の粒子やビーズが挙げられるが、好ましくは球状ビーズである。但し、ポリエチレンワックスを添加すると、箔切れ性は低下するので、その添加量は、電離放射線硬化性樹脂１００質量部に対して、０．０１〜１０質量部程度、好ましくは０．１〜５質量部とする。
【００３０】
このように、ホログラム層１５へ電離放射線硬化樹脂、シリコーン及びフィラーを含ませることで、次の作用効果を兼ねさせることができる。（１）電離放射線硬化前の塗布状態のホログラム層１５の塗膜は指乾状態でべとつかず、ブロッキングせずに巻き取ることができるので、ロールツーロール加工ができる。（２）ホログラム層１５へは反応性シリコーンを含ませることで、賦型性がよいので、レリーフ構造を容易に賦型でき、賦型後に電離放射線で硬化できる。また、ホログラム層１５は伸縮が大きな立体的な成形品へ転写しても、伸縮へ追従性がよく、割れや白化などのホログラム効果の低下が少ない意匠性に優れたホログラムを立体面へ転写することのできる。電離放射線硬化後の２３℃における破断伸度を５％以上、好ましくは７％以上とすることができる。５％未満では伸縮時にヒビ割れたり白化したりする。７％以上であると、伸縮率が高くても伸縮時にヒビ割れたり白化したりしない。（３）基材１１／離型層１３／ハードコート層１４／パール印刷層２１／ホログラム層１５／反射層１７／接着層１９を設けたインモールド用転写箔状態で、１５０℃、好ましくは１７０℃雰囲気中に１時間放置しても白化しない耐熱性を有するので、通常の射出成形での樹脂温度である１５０〜２００℃の熱でもホログラムが劣化しない。２００℃の熱でも瞬間的なために、ホログラム像が劣化しないのである。なお、耐熱性は接着層１９を設けても設けなくとも同じである。
【００３１】
さらに、次の作用効果もある。
（４）転写後のハードコート層１４は最表面層となり、極めて過酷な環境での使用、長期間にわたる使用、及び／又は多数回の繰り返し使用などでも、溶剤、機械的な摩擦、及び摩耗から保護し、傷付きにくく耐久性に優れる。（５）ハードコート層１４はメラミン系樹脂を用いた離型層１３と界面を接しているので、安定した剥離性を有し、転写時には箔切れがよく、バリなどの発生も極めて少なくすることができる。
【００３２】
（破断伸度）ホログラム層１５の伸縮性を破断伸度で表し、該層の破断伸度（％）の測定方法は、２３℃５５％ＲＨの条件下でＵＶ硬化後樹脂層を２４時間以上放置した後、株式会社オリエンテックテンシロン万能試験機ＲＴＡ−１００を用いデータ処理は、テンシロン多機能型データ処理ＴＹＰＥ  ＭＰ−１００／２００Ｓ  Ｖｅｒ．４４を用い測定を行なった。試料幅１０ｍｍ、チャック間距離５０ｍｍ、ＲＡＮＧＥは２０％、荷重は１００ｋｇの条件で、引っ張り速度１０ｍｍ／ｍｉｎで引っ張り、破断伸度は、引っ張り時の破断または亀裂が入ったときの破断点伸びの自長に対する伸び率とした。ホログラム層１５の破断伸度の測定では、ホログラム層１５膜のみを作成するのは難しいため、２５μｍ剥離ＰＥＴに１０μｍのホログラム層１５を形成し、メタルハライドランプにて積算露光量２５０ｍｊで露光した後に剥離して試料とした。
【００３３】
（耐熱性）ホログラム層の耐熱性は、基材、離型層、ホログラム層、透明反射層、高輝度インキ層及び接着層を設けたインモールド用転写箔状態で、１５０℃から１７０℃のオーブン中に１時間放置して、目視によりヒビ割れ及び／又は白化しないものを合格とした。
【００３４】
（ホログラム層の形成）ホログラム層１５の形成は、上記の電離放射線硬化性樹脂、必要に応じてシリコーン、ポリエチレンワックス、光重合開始剤、可塑剤、安定剤、界面活性剤等を加え、溶媒へ分散または溶解して、ロールコート、グラビアコート、コンマコート、ダイコートなどの公知のコーティング方法で塗布し乾燥して、電離放射線で反応（硬化）させればよい。ホログラム層１５の厚さとしては、通常は１μｍ〜３０μｍ程度、好ましくは２μｍ〜２０μｍ程度である。複数回の塗布でもよい。
【００３５】
（ホログラム）次に、ホログラム層１５の表面には、ホログラムなどの光回折効果の発現する所定のレリーフ構造を賦型し、硬化させる。ホログラムは物体光と参照光との光の干渉による干渉縞を凹凸のレリーフ形状で記録されたもので、例えば、フレネルホログラム等のレーザ再生ホログラム、及びレインボーホログラム等の白色光再生ホログラム、さらに、それらの原理を利用したカラーホログラム、コンピュータジェネレーティッドホログラム（ＣＧＨ）、ホログラフィック回折格子などがある。レリーフ形状は凹凸形状であり、特に限定されるものではなく、微細な凹凸形状を有する光拡散、光散乱、光反射、光回折などの機能を発現するものでもよく、例えば、フーリエ変換やレンチキュラーレンズ、光回折パターン、モスアイ、が形成されたものである。また、光回折機能はないが、特異な光輝性を発現するヘアライン柄、マット柄、万線柄、干渉パターンなどでもよい。
【００３６】
これらのレリーフ形状の作製方法としてはホログラム撮影記録手段を利用して作製されたホログラムや回折格子の他に、干渉や回折という光学計算に基づいて電子線描画装置等を用いて作製されたホログラムや回折格子をあげることもできる。また、ヘアライン柄や万線柄のような比較的大きなパターンなどは機械切削法でもよい。これらのホログラム及び／又は回折格子の単一若しくは多重に記録しても、組み合わせて記録しても良い。これらの原版は公知の材料、方法で作成することができ、通常、感光性材料を塗布したガラス板を用いたレーザ光干渉法、電子線レジスト材料を塗布したガラス板に電子線描画装置を用いてパターン作製する電子線描画法をなどが適用できる。
【００３７】
（レリーフの賦型）ホログラム層１５面へ、上記のレリーフ形状を賦形（複製ともいう）する。ホログラムの賦型は、公知の方法によって形成でき、例えば、回折格子やホログラムの干渉縞を表面凹凸のレリーフとして記録する場合には、回折格子や干渉縞が凹凸の形で記録された原版をプレス型（スタンパという）として用い、上記樹脂層上に前記原版を重ねて加熱ロールなどの適宜手段により、両者を加熱圧着することにより、原版の凹凸模様を複製することができる。該記ホログラム層１５に賦型されている光回折効果を有するレリーフは全面に設ける。プレス型（スタンパという）を作製する際に、多面付けしてエンドレスのプレス型とすればよい。
【００３８】
（レリーフの硬化）ホログラム層１５は、スタンパでエンボス中、又はエンボス後に、電離放射線を照射して、電離放射線硬化性樹脂を硬化させる。上記の電離放射線硬化性樹脂は、レリーフを形成後に、電離放射線を照射して硬化（反応）させると電離放射線硬化樹脂（ホログラム層１５）となる。電離放射線としては、電磁波が有する量子エネルギーで区分する場合もあるが、本明細書では、すべての紫外線（ＵＶ‐Ａ、ＵＶ‐Ｂ、ＵＶ‐Ｃ）、可視光線、ガンマー線、Ｘ線、電子線を包含するものと定義する。従って、電離放射線としては、紫外線（ＵＶ）、可視光線、ガンマー線、Ｘ線、または電子線などが適用できるが、紫外線（ＵＶ）が好適である。電離放射線で硬化する電離放射線硬化性樹脂は、紫外線硬化の場合は光重合開始剤、及び／又は光重合促進剤を添加し、エネルギーの高い電子線硬化の場合は添加しないで良く、また、適正な触媒が存在すれば、熱エネルギーでも硬化できる。ホログラム層１５として、熱硬化性樹脂を用いた場合には、使用する熱硬化性樹脂の硬化条件に応じた温湿度環境下で、エージングを行い硬化させればよい。
なお、保護層１４の硬化はホログラム層１５と同時でもよく、予め硬化させておいてもよい。
【００３９】
（レリーフの絵柄）ホログラム層１５の絵柄を擬似連続絵柄とすることが好ましい。擬似連続絵柄はプレス型（スタンパという）を作成する際に、小さなレリーフ版の複数を、精度よく突合せてつなぎ目を目立たなくしたり、つなぎ目を樹脂で埋めたりすればよい。このように、擬似連続絵柄とすることで、できるだけ大きな面積、又は好ましくは全面とすることもできる。大面積又は全面のホログラム絵柄を背景とし他の任意な印刷絵柄と、同調させたり、合わせたりして、さらなる特異な意匠性を向上させることができる。印刷絵柄は、層間又は層表面に、公知の印刷法などで適宜設ければよく、印刷絵柄はインモールド用転写箔、及び／又は収縮フィルムのいずれへ設けてもよい。
【００４０】
（反射層）ホログラム層１５面へ、反射層１７をパターン状の図柄に設ける。反射層１７をパターン状の図柄とする方法は、エッチング法や、当業者がパスター法と呼称する水洗法などの公知の方法が適用できる。たとえば水洗法は、水溶性樹脂を主成分とするインキを用いて、ネガ状パターンに印刷して水洗層とし、さらに該面に全面の反射層１７を形成した後に、水洗することで、水洗層の水溶性樹脂が溶解して、水溶性樹脂と該水溶性樹脂に乗っている反射層１７とが除去されて、水洗層のない部分の反射層１７がパターン状の図柄となる。。
【００４１】
（反射層）反射層１７は、水洗層のネガパターン部分と、水洗層のパターンのない部分では直接ホログラム層１５面へ、形成される。ホログラム層１５のレリーフ面へ、反射層１７へ設けることにより、レリーフの反射及び／又は回折効果を高めるので、ホログラム層１５の反射率のより高れば、特に限定されない。該反射層１７としては、真空薄膜法などによる金属薄膜などの金属光沢反射層、又は透明反射層のいずれでもよいが、金属光沢反射層は部分的に設け、透明反射層は被転写体へ形成されている画像の面へ転写しても、画像が観察できるので好ましい。透明反射層としては、ほぼ無色透明な色相で、その光学的な屈折率がホログラム層のそれとは異なることにより、金属光沢が無いにもかかわらず、ホログラムなどの光輝性を視認できるから、透明なホログラムを作製することができる。例えば、ホログラム層１５よりも光屈折率の高い薄膜、および光屈折率の低い薄膜とがあり、前者の例としては、ＺｎＳ、ＴｉＯ2、Ａｌ2Ｏ3、Ｓｂ2Ｓ3、ＳｉＯ、ＳｎＯ2、ＩＴＯ等があり、後者の例としては、ＬｉＦ、ＭｇＦ2、ＡｌＦ3がある。好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕ等の酸化物又は窒化物他はそれらを２種以上を混合したもの等が例示できる。またアルミニウム等の一般的な光反射性の金属薄膜も、厚みが２００Å以下になると、透明性が出て使用できる。透明金属化合物の形成は、金属の薄膜と同様、ホログラム層１５のレリーフ面に、１０〜２０００ｎｍ程度、好ましくは２０〜１０００ｎｍの厚さになるよう、蒸着、スパッタリング、イオンプレーティング、ＣＶＤなどの真空薄膜法などにより設ければよい。
【００４２】
（図柄）以上述べたように、ホログラム層１５に賦型されている光回折効果を有するレリーフが全面状で、パール印刷層２１及び反射層１７がパターン状の図柄とすることで、図１及び図２に示すように、パール印刷図柄３５、ホログラム図柄３１及びパール調ホログラム図柄３３の３図柄が同時に観察することができるのである。また、図柄の平面図を図３に示すように、パール印刷図柄３５、ホログラム図柄３１及びパール調ホログラム図柄３３の３図柄が同時に観察することができ、またそれらの周辺の部分は透明部分３７となる。
【００４３】
（イ）前記パール印刷層２１の図柄部分と前記反射層１７の図柄のない部分との構成では、ホログラム層１５面へ直接接着層１９が形成されるので、ホログラム層１５のレリーフが接着層１９で埋まり、ホログラム層１５と接着層１９の屈折率がほぼ同じであり光回折効果が失われホログラム像は見えず、パール印刷図柄３５のみが観察できる。（ロ）ホログラム層１５と反射層１９の図柄部分との構成では、ホログラム層１５と反射層１７の屈折率が大きく異なるのでお光回折効果が発現してホログラム像（ホログラム図柄３１）が、クッキリと観察できる。（ハ）パール印刷層２１の図柄部分とホログラム層１５と反射層１７の図柄部分との構成では、３層のすべてが目視でき、パール調ホログラム図柄３３が観察される。即ち、例えば、透明部分３７に浮かぶように、パール印刷図柄３５、ホログラム図柄３１及びパール調ホログラム図柄３３の３図柄が同時に観察することができ、該３図柄は高精度で位置合わせされており、デザインの自由度も高く、高意匠性でもある。
【００４４】
さらに、反射層１９の図柄を決定する水洗層は、パール印刷層２１と同じく印刷法であり、位置合わせ（当業者は見当合わせという）を正確にできるので、パール印刷図柄３５、ホログラム図柄３１及びパール調ホログラム図柄３３の３図柄は正確に規制された図柄を構成させることができるので、意匠性を向上させることができる。
【００４５】
（接着層）反射層１７面へ接着層１９を設ける。該接着層１９の材料としては、公知の加熱されると溶融または軟化して接着効果を発揮する感熱接着剤が適用でき、具体的には、塩化ビニール酢酸ビニール共重合樹脂、アクリル系樹脂、ポリエステル系樹脂などが挙げられる。該材料樹脂を溶剤に溶解または分散させて、適宜顔料などの添加剤を添加して、公知のロールコーティング、グラビアコーティングなどの方法で塗布し乾燥させて、厚さ０．１〜３０μｍ程度、好ましくは０．５〜１０μｍの層とする。接着層１９の材料としては、公知の加熱されると溶融または軟化して接着効果を発揮する感熱接着剤が適用でき、具体的には、塩化ビニール酢酸ビニール共重合樹脂、アクリル系樹脂、ポリエステル系樹脂などが挙げられる。該材料樹脂を溶剤に溶解または分散させて、適宜顔料などの添加剤を添加して、公知のロールコーティング、グラビアコーティングなどの方法で塗布し乾燥させて、厚さ０．１μｍから３０μｍの層を得る。
【００４６】
（インモールド射出成形）このようにして、（１）本発明のインモールド用転写箔１０が準備できる。該インモールド用転写箔１０を用いて、インモールド射出成形法して、立体面へホログラムが転写された成形品を製造することができる。まず、（２）該インモールド用転写箔１０を射出成形用金型内へ挿入し、（３）該射出成形用金型へ樹脂を射出成形し密着させ、該樹脂の表面へインモールド用転写箔１０を転写し、（４）冷却後、金型を解放し、インモールド用転写箔の基材１１及び離型層１３を剥離して成形品を取り出す公知の方法でよい。なお、離型層１３の１部がホログラム層１５側に残る場合もあるが、剥離に支障はなく、本発明の範囲内である。
【００４７】
（ホログラム付き射出成形品）このようにして、インモールド射出成形法で立体面へ、ホログラム自身の熱で白化しない耐熱性、及び伸縮へ追従性がよく、割れや白化などが極めて少ない意匠性に優れるホログラム付き成形品を製造できる。また、インモールド用転写箔１０には、ホログラム絵柄を背景とし他の任意な印刷絵柄と合わせて、さらなる特異な意匠性も向上させることができる。
【００４８】
（射出成形品）射出樹脂の材料は特に限定されず、ポリスチレン、ポリエチレンテレフタレート、ポリプロピレン、アクリル系樹脂などの射出樹脂のできる公知の樹脂でよい。該射出成形品の形状としては、特に限定されず、少なくとも１部分に立体部があれば、適用できる。立体部とは二次面、三次面でもよく、波状、曲面状、多面体状、円又は角錐状、球状などがあり、これらの１、又は複数の組合わせ、若しくはランダム形状でもよい。射出成形による成形品は、日用品や生活用品などの機器本体、食品や各種物品の容器類、携帯電話などの電子機器や事務用品などの筐体類などに使用できる。
【実施例】
【００４９】
以下、実施例及び比較例により、本発明を更に詳細に説明するが、これに限定されるものではない。なお、溶媒を除き、各層の各組成物は固形分換算の質量部である。
【００５０】
（実施例１）基材１１として厚さ５０μｍのＰＥＴフィルムを用い、該基材１１の一方の面へ、グラビアコート法で、ＴＣＭ０１メジューム（大日本インキ社製、メラミン樹脂商品名）塗工液を乾燥後２μｍになるように塗布し乾燥して、１８０℃２０秒間焼き付けて、離型層１３を形成した。
該離型層１３面へ、下記の電離放射線硬化性樹脂組成物をグラビアリバースコーターで乾燥後の厚さが５μｍになるように、塗工し１００℃で乾燥させ、高圧水銀灯を用いて紫外線を照射して硬化させて、ハードコート層１４を形成した。
・＜電離放射線硬化性樹脂組成物＞
ユピマーＵＶ・Ｖ３０３１（三菱化学社製、紫外線硬化性樹脂商品名）  ２５部
メタアクリレートオリゴマー（日本合成化学社製、商品名紫光７５１０Ｂ）５部
マイクロシリカ                                                      １部
光重合開始剤（チバ社製、商品名イルガキュア９０７）            １．７５部
溶媒（酢酸エチル：メチルイソブチルケトン＝１：１）                ７０部
該ハードコート層１４面へ、下記のプライマ層組成物をグラビアリコーターで乾燥後の厚さが１μｍになるように、塗工し１００℃で乾燥させて、プライマ層１６を形成した。
・＜プライマ層組成物＞
ポルエステル系樹脂              １０部
塩化ビニル酢酸ビニル共重合樹脂  １０部
溶媒（酢酸エチル：トルエン）    ８０部
該プライマ層１６面へ、下記のパール印刷層組成物を、乾燥後の厚さが２μｍになるようにグラビア印刷法で、図３のパール印刷図柄３５とパール調ホログラム図柄３３に相当する図柄を印刷し乾燥させて、パール印刷層２１を形成した。
・＜パール印刷層組成物＞
ユピマーＵＶ・Ｖ３０３１（三菱化学社製、紫外線硬化性樹脂商品名）  ２５部
メタアクリレートオリゴマー（日本合成化学社製、商品名紫光７５１０Ｂ）５部
パール顔料                                                          ５部
青染料                                                              １部
マイクロシリカ                                                      １部
光重合開始剤（チバ社製、商品名イルガキュア９０７）            １．７５部
溶媒（酢酸エチル：メチルイソブチルケトン＝１：１）                ７０部
該パール印刷層２１面へ、下記の電離放射線硬化性樹脂組成物をグラビアリバースコーターで乾燥後の厚さが２μｍになるように、塗工し１００℃で乾燥させて、ホログラム層１５を形成した。
・＜ホログラム層の電離放射線硬化性樹脂組成物＞
ユピマーＵＶ・Ｖ３０３１（三菱化学社製、紫外線硬化性樹脂商品名）  ２５部
メタアクリレートオリゴマー（日本合成化学社製、商品名紫光７５１０Ｂ）５部
反応性シリコーン（信越化学社製、商品名Ｘ−２２−１６０２）      ０．２部
マイクロシリカ                                                      １部
光重合開始剤（チバ社製、商品名イルガキュア９０７）            １．７５部
溶媒（酢酸エチル：メチルイソブチルケトン＝１：１）                ７０部
次に、該ホログラム層１５面へ、ＥＢ（電子線）描画法による回折格子から２Ｐ法で複製した擬似連続絵柄としたスタンパを複製装置のエンボスローラーに貼着して、相対するローラーと間で加熱プレス（エンボス）して、微細な凹凸パターンからなるレリーフを全面に賦形させた。賦形後直ちに、高圧水銀灯を用いて紫外線を照射して硬化させた。
該ホログラム層１５のレリーフ面へ、乾燥後の厚さが１μｍになるようにシルクスクリーン印刷法で、図３のパール印刷図柄３５と透明部分３７に相当する図柄を印刷し乾燥させて、水洗層を形成した。
・＜水洗層の組成物＞
水洗プライマー（昭和インク工業所、水溶性インキ商品名）  ２０部
溶媒（水：イソプロピルアルコール＝９：１）              ８０部
該水洗層面へ真空蒸着法で厚さが５００ｎｍのアルミニウム薄膜を形成して反射層１７を形成した。
次に、反射層１７面へ４０℃の温水を吹き付け、水洗層と反射層１７を洗い流し除去して、ホログラム図柄３１とパール調ホログラム図柄３３の図柄部分には反射層１７を残した。
該反射層１７面へ、接着層組成物としてＴＭ−Ａ１ＨＳ（大日精化社製、商品名）をグラビアコーターで乾燥後の塗布量が１μｍになるように、塗工し１００℃で乾燥させて、接着層１９を形成して、基材１１／離型層１３／ハードコート層１４／プライマ層１６／パール印刷層２１／ホログラム層１５／反射層１７／接着層１９の層構成からなる実施例１のインモールド用転写箔１０を得た。
【００５１】
（参考例）＜射出成形＞実施例１で得られたインモールド用転写箔１０を射出成形装置の自動箔送り装置に、接着層面が成形樹脂側になるように挿入（インサート）し、スミペックスＳＴＨ−５５（住友化学社製、アクリル樹脂商品名）を、溶融温度２５０℃、金型温度８０℃の通常条件で射出成形を行った。冷却後、金型を解放し、基材１１／離型層１３を剥離して取り出して、インモールド用転写箔を用いた参考例のホログラム付き成形品を得た。なお、該射出成形は成形サイクル１２秒で連続的に成形した。得られた成形品は３次元形状（周囲に５ｍｍの縁取りがあり、中央部が球面状に盛り上った直径１５０ｍｍのＣＤプレイヤーの部材）とした。
【００５２】
（評価）実施例１のインモールド用転写箔１０において、硬化前のホログラム層は指乾状態であり、巻取りができ、以降の工程もロールツーロール加工ができ、ホログラム層１５の破断伸度は３１％であり、転写箔状態での耐熱性は１７０℃であった。
また、実施例１のインモールド用転写箔１０は、図３に示すような、透明部分３７に浮かぶように、パール印刷図柄３５、ホログラム図柄３１及びパール調ホログラム図柄３３の３図柄が同時に観察することができ、該３図柄は高精度で位置合わせされており、高意匠性であった。
【００５３】
参考例のホログラム付き成形品１００も球面部及び縁取り部分にもインモールド用転写箔１０は追随し、アクリル樹脂表面に転写され、該ホログラムは、射出成形の熱でも白化せず、球面部への追従性もよく、割れや白化などもなく正常に転写できていた。
【００５４】
また、参考例のホログラム付き成形品１００の最表面となっているハードコート層１４面の鉛筆硬度試験を、ＪＩＳ−Ｋ−５４００に準拠して測定したところ、２Ｈ以上の硬度を有し、さらに、スクラッチ強度はサファイア２００ｇ以上であり、充分な耐久性を有していた。また、参考例のホログラム付き成形品１００は、図３に示すような、透明部分３７に浮かぶように、パール印刷図柄３５、ホログラム図柄３１及びパール調ホログラム図柄３３の３図柄が同時に観察することができ、該３図柄は高精度で位置合わせされており、高意匠性であった。
【図面の簡単な説明】
【００５５】
【図１】本発明の１実施例を示すインモールド用転写箔の断面図である。
【図２】本発明のインモールド用転写箔を用いて、転写した成形品の断面図である。
【図３】本発明の３図柄の同時観察を説明する平面図である。
【符号の説明】
【００５６】
１０：インモールド用転写箔
１１：基材
１３：離型層
１４：ハードコート層
１５：ホログラム層
１７：透明反射層
１９：接着層
２１：パール印刷層
３１：ホログラム図柄
３３：パール調ホログラム図柄
３５：パール印刷図柄
３７：透明部分
１００：成形品
【図１】
0005277742.tif 000002
【図２】
0005277742.tif 000003
【図３】
0005277742.tif 000004